СИСТЕМА МНОГОСЛОЙНОГО ПОКРЫТИЯ, СПОСОБ ЕЕ НАНЕСЕНИЯ И ПОДЛОЖКА С НАНЕСЕННЫМ ПОКРЫТИЕМ

1. Система многослойного покрытия для использования на подложке, включающая первую УФ-отверждаемую композицию покрытия и вторую УФ-отверждаемую композицию покрытия, при этом первая УФ-отверждаемая композиция покрытия содержит полиуретановую смолу с низким гидроксильным числом и полиуретанакрилатный олигомер, а вторая УФ-отверждаемая композиция содержит полиуретанакрилатный олигомер и активный мономер, причем полиуретановая смола с низким гидроксильным числом в первой УФ-отверждаемой композиции покрытия имеет средневесовую молекулярную массу от 5000 до 20000 и ее содержание составляет 20-70 мас.% от массы первой композиции; полиуретанакрилатный олигомер присутствует в первой УФ-отверждаемой композиции покрытия в количестве 5-30 мас.% от массы первой композиции покрытия; и полиуретанакрилатный олигомер во второй УФ-отверждаемая композиции покрытия имеет средневесовую молекулярную массу от 1000 до 20000.
2. Система многослойного покрытия по п. 1, отличающаяся тем, что полиуретановая смола с низким гидроксильным числом в первой УФ-отверждаемой композиции покрытия имеет значение гидроксильного числа от 20 до 30 КОН/г.
3. Система многослойного покрытия по п. 1, отличающаяся тем, что полиуретанакрилатный олигомер в первой УФ-отверждаемой композиции покрытия содержит двухфункциональный полиуретанакрилатный олигомер.
4. Система многослойного покрытия согласно п. 3, отличающаяся тем, что двухфункциональный полиуретанакрилатный олигомер имеет средневесовую молекулярную массу от 20000 до 50000.
5. Система многослойного покрытия согласно п. 1, отличающаяся тем, что полиуретанакрилатный олигомер содержит полиуретанакрилатный олигомер (а) и полиуретанакрилатный олигомер (б).
6. Система многослойного покрытия по п. 5, отличающаяся тем, что полиуретанакрилатный олигомер (а) включает двухфункциональный полиуретанакрилат.
7. Система многослойного покрытия по п. 5, отличающаяся тем, что полиуретанакрилатный олигомер (б) включает алифатический полиуретанакрилат, имеющий функциональность от 6 до 9.
8. Система многослойного покрытия по любому из пп. 1-7, отличающаяся тем, что активный мономер является двухфункциональным активным мономером.
9. Способ формирования системы многослойного покрытия на подложке, включающий:
(1) нанесение первой УФ-отверждаемой композиции покрытия на по меньшей мере часть подложки, чтобы сформировать основное покрытие; и
(2) нанесение второй УФ-отверждаемой композиции покрытия на по меньшей мере часть основного покрытия, чтобы сформировать прозрачное покрытие, при этом первая УФ-отверждаемая композиция покрытия содержит полиуретановую смолу с низким гидроксильным числом и полиуретанакрилатный олигомер, а вторая УФ-отверждаемая композиция покрытия содержит полиуретанакрилатный олигомер и активный мономер, причем полиуретановая смола с низким гидроксильным числом в первой УФ-отверждаемой композиции покрытия имеет средневесовую молекулярную массу от 5000 до 20000 и ее содержание составляет 20-70 мас.% от массы первой композиции; полиуретанакрилатный олигомер присутствует в первой УФ-отверждаемой композиции покрытия в количестве 5-30 мас.% от массы первой композиции покрытия; и полиуретанакрилатный олигомер во второй УФ-отверждаемая композиции покрытия имеет средневесовую молекулярную массу от 1000 до 20000.
10. Подложка с покрытием, включающая:
(i) подложку и
(ii) систему многослойного покрытия, осаждённую на по меньшей мере часть подложки, при этом система многослойного покрытия содержит первую УФ-отверждаемую композицию покрытия и вторую УФ-отверждаемую композицию покрытия, при этом первая УФ-отверждаемая композиция покрытия содержит полиуретановую смолу с низким гидроксильным числом и полиуретанакрилатный олигомер, а вторая УФ-отверждаемая композиция покрытия содержит полиуретанакрилатный олигомер и активный мономер, причем полиуретановая смола с низким гидроксильным числом в первой УФ-отверждаемой композиции покрытия имеет средневесовую молекулярную массу от 5000 до 20000 и ее содержание составляет 20-70 мас.% от массы первой композиции; полиуретанакрилатный олигомер присутствует в первой УФ-отверждаемой композиции покрытия в количестве 5-30 мас.% от массы первой композиции покрытия; и полиуретанакрилатный олигомер во второй УФ-отверждаемая композиции покрытия имеет средневесовую молекулярную массу от 1000 до 20000.
11. Подложка с покрытием по п. 10, отличающаяся тем, что подложка включает пластиковую подложку, выбранную из группы, состоящей из полипропилена, акрилонитрил-бутадиен-стирольного сополимера, стекловолокна и любой комбинации из них.
12. Подложка с покрытием по п. 10, отличающаяся тем, что подложку используют для мобильного телефона, персонального цифрового органайзера, смартфона и персонального компьютера.